(57)【要約】本発明は、溶解したエポキシドを含む、強化ポリマー生成物の製造用に提供される、強化層の処理のための接着剤配合物に関する。【特許請求の範囲】
【請求項１】
（ａ）全配合物１０００ｇに対して０．００１〜５モルの、溶解形態のエポキシド；
（ｂ）固体として０．１〜２０％の完全か又は部分的にブロック化されているイソシアネート；及び
（ｃ）固体として０．１〜４０％のレゾルシノール−ホルムアルデヒド−ラテックス（ＲＦＬ）；
を含む、強化ポリマー生成物の製造用の、強化層の処理のための、１〜５０％の固体含量を有する水性分散液の形態の接着剤配合物。
【請求項２】
固体含量が５〜３０％である、請求項１に記載の接着剤配合物。
【請求項３】
全配合物１０００ｇに対して０．００２〜０．２０モルの、溶解形態のエポキシドを含む、請求項１又は２に記載の接着剤配合物。
【請求項４】
エポキシドが、５０〜２０００、好ましくは５０〜１０００、特に好ましくは５０〜２９０の範囲の分子量を有する、請求項１〜３のいずれかに記載の接着剤配合物。
【請求項５】
エポキシドが、ポリグリシジルエーテル、エポキシ−ノボラック樹脂、多官能性アルキレンエポキシド、ジグリシドエーテル、及びビスフェノール−Ａをベースとする樹脂の群から選択される、請求項１〜４のいずれかに記載の接着剤配合物。
【請求項６】
配合物が、触媒として、全配合物１０００ｇに対して０．０００１〜０．１モルの、溶解形態の金属化合物を含み、触媒が、金属亜鉛、ストロンチウム、カドミウム、ナトリウム、セシウム、カリウム、銀、バリウム、チタン、クロム、スズ、アンチモン、マンガン、鉄、コバルト、ニッケル、セリウム、ウラン、銅、カルシウム、亜鉛、鉛、及びジルコニウムから選択される、請求項１〜５のいずれかに記載の接着剤配合物。
【請求項７】
触媒が、酢酸亜鉛、アセチルアセトン酸亜鉛、酸化亜鉛、塩化亜鉛、炭酸亜鉛、及び／又は硫酸亜鉛から選択される亜鉛化合物である、請求項６に記載の接着剤配合物。
【請求項８】
イソシアネートがラクタムによってブロック化されている、請求項１〜７のいずれかに記載の接着剤配合物。
【請求項９】
イソシアネートが、４，４−ジイソシアネート−ジフェニルメタン（ＭＤＩ）、及び／又はトルエンジイソシアネート（ＴＤＩ）、及び／又はナフチルジイソシアネート（ＮＤＩ）から選択される、請求項１〜８のいずれかに記載の接着剤配合物。
【請求項１０】
更に添加剤及び／又は分散剤を含む、請求項１〜９のいずれかに記載の接着剤配合物。
【請求項１１】
固体として０．１〜１０％のブロック化又は部分的にブロック化されているイソシアネート、並びに固体として１０〜２５％のＲＦＬを含む、請求項１〜１０のいずれかに記載の接着剤配合物。
【請求項１２】
イソシアネート固体の粒径が＜５μｍである、請求項１〜１１のいずれかに記載の接着剤配合物。
【請求項１３】
請求項１〜１２のいずれかに記載の接着剤配合物を用いて処理を行うことを特徴とする、強化ポリマー生成物を製造するための、強化層、特にタイヤコードを処理する方法。
【請求項１４】
接着剤配合物を、個々の成分を混合することによって、処理の直前に調製する、請求項１３に記載の方法。
【請求項１５】
接着剤配合物を、成分（ａ）及び（ｂ）を有する混合物として既に存在している配合物中に成分（ｃ）（ＲＦＬ）を混合することによって、適用の直前に調製する、請求項１３に記載の方法。
【請求項１６】
非活性化タイヤコードを処理する、請求項１３〜１５のいずれかに記載の方法。
【発明の詳細な説明】
【技術分野】
【０００１】
本発明は、溶解したエポキシドを含む、強化ポリマー生成物の製造用に提供される、強化層の処理のための接着剤配合物に関する。
【背景技術】
【０００２】
繊維強化ゴム製品の製造においては、布帛強化層とゴムとの間の接着を向上させるために結合剤を用いると好ましいことが分かっている。かかる結合剤の使用は、特に、タイヤコード及び強化繊維を有する他の高負荷複合材料の分野において重要である。特にこの用途分野における最先端の技術から、合成繊維をゴム生成物に結合させるためにレゾルシノール−ホルムアルデヒド−ラテックス系（ＲＦＬ）を用いることが公知である。
【０００３】
これに関し、プロセスは、１工程か或いは２工程法で行うことができる。実際には、特に非活性化ポリエステル繊維の場合においては、実質的に２工程法のみが満足できる結果をもたらすことが示されている。２工程法においては、まず、第１工程において繊維の活性化を行って、繊維をエポキシド及び／又はイソシアネートで被覆する。一般に、これは、水性分散液中にイソシアネート及び／又はエポキシドが特定の固体含量で含まれる水性分散液を用いて行う。この第１工程に続いて、次に、第２工程においてレゾルシノール−ホルムアルデヒド−ラテックス系による被覆を行う。この２工程法により、第１工程において繊維の完全な活性化が達成されて、エポキシド及び／又はイソシアネートによる被覆によって繊維の表面上に活性官能基が形成され、第２工程によってラテックスによる処理を行うことができるようになる。ＲＦＬによる処理は、同様に水性分散液を用いて行う。
【０００４】
しかしながら、２工程法は、プロセス工学の見地から複雑であり、また、二つの別々の分散液の準備及びその取り扱いが困難である。
【０００５】
したがって、１工程法の形態の処理を行う試みが十分に行われている。１工程系は、例えばＵＳ−２００２／０１２２９３８及びＵＳ−３，４１９，４５０に記載されている。しかしながら、１工程系、即ちＲＦＬ並びにエポキシド及びイソシアネートを有する水性分散液を適用することは、実施上、既に活性化された繊維の処理に関しても行うことができない。活性化繊維は、製造直後に被覆、例えばエポキシド被覆が与えられた繊維である。１工程法の場合においては、これらの予め活性化された繊維を再び分散液によって処理する。そこで、ＵＳ−２００２／０１２２９３８においては、ＲＦＬ及びイソシアネートに加えて特別なエポキシドも含む１工程系を用いることが提案されている。しかしながら、ＵＳ−２００２／０１２２９３８においては、エポキシドは、また、分散液中の固体の形態で含まれる。この１工程系における欠点は、非活性化繊維には施すことができず、また、特に湿潤性及び接着性に関して、既に活性化されている繊維を用いた結果が満足できないものであるということである。
【発明の開示】
【発明が解決しようとする課題】
【０００６】
ここから出発して、本発明の目的は、１工程系の形態で施すことができ、非活性化繊維、特にＰＥＴ繊維に対して良好な湿潤性及び良好な接着性並びに高い反応速度を与えることを意図する接着剤配合物を提案することである。本発明の更なる目的は、かかる配合物を製造する対応する方法を提案し、用途を示唆することである。
【課題を解決するための手段】
【０００７】
接着剤配合物に関する目的は請求項１の特徴によって達成され、方法に関する目的は請求項１３の特徴によって達成される。従属項は有利な展開を明らかにする。
【０００８】
したがって、本発明によれば、エポキシドが全配合物１０００ｇに対して０．００１〜５モル％の濃度で溶解形態で含まれており、一方イソシアネート及びＲＦＬが固体として存在し続けている、強化ポリマー生成物の製造用の、強化層を処理するための１工程系のための接着剤分散液が提案される。本出願人は、エポキシドが溶解形態で存在するかかる配合物を用い、１工程系によって操作し、かつ同時に、従来の２工程系の有利性、即ち被覆に関する選択性を達成することができることを示すことができた。しかしながら、本発明による接着剤配合物は、選択的な湿潤性をもたらす、即ちまず繊維の活性化を行い、次に分散液中に含まれる固体で被覆することだけでなく、本発明の接着剤配合物を用いれば、更に、ゴムに対する未処理のポリエステルコードの優れた接着性が達成される。更に、本発明の配合物を用いれば、浸透深さの減少が起こり、それにより接着剤の濃度を低下させることができたことが示された。この結果、被覆コードは、より剛性が低くなり、したがってより良好な安定性を有する。
【０００９】
したがって、本発明による接着剤配合物の場合においては、エポキシドの濃度が、全配合物１０００ｇあたり０．００２〜０．２モルであると好ましい。分散液中に溶解する好適なエポキシドは、特に、５０〜２０００の分子量を有するものである。５０〜１０００の分子量、特に好ましくは５０〜２９０の分子量を有するエポキシド、特に水溶性ポリグリシジルエーテル、エポキシ−ノボラック樹脂、多官能性アルキレンエポキシド、ジグリシドエーテル、及びビスフェノール−Ａをベースとする樹脂が特に好ましい。しかしながら、本発明は、また、ＥＰ−１２２１４５６−Ａ１において言及されている全てのエポキシドも包含する。
【００１０】
本発明による接着剤配合物は、１〜５０重量％、好ましくは１〜３０重量％の固体含量を有する。分散液中に存在する粒子、即ちイソシアネートの粒径は、＜５μｍである。
【００１１】
したがって、分散液の固体の割合は、０．１〜２０重量％のイソシアネート、及び０．１〜４０重量％のＲＦＬである。好ましくは、配合物は、固体の割合として、０．１〜１０重量％のイソシアネート、及び１０〜２５重量％のＲＦＬを含む。
【００１２】
更に、イソシアネートとして、４，４−ジイソシアネート−ジフェニルメタン（ＭＤＩ）、及び／又はトルエンジイソシアネート（ＴＤＩ）、及び／又はナフチルイソシアネート（ＮＤＩ）を用いた接着剤配合物が有利であることが分かった。しかしながら、本発明は、勿論、このタイプの接着剤配合物のために用いることのできる全ての他の公知のイソシアネートも包含する。この点に関しては、一例としてＵＳ−２００２／０１２２９３８−Ａ１及びそこに記載されているジイソシアネートを参照されたい。
【００１３】
本発明におけるイソシアネート、特にラクタムでブロック化されたイソシアネートにおいて好ましいブロック化剤が存在することが分かった。これらの例は、ε−カプロラクタム、ｄ−バレロラクタムである。しかしながら、本発明は、勿論、他の公知のブロック化剤も包含する。これらは、オキシム、例えばメチルエチルケトオキシム（ブタノンオキシム）、メチルアミルケトオキシム、及びシクロヘキサノンオキシム；モノフェノール、例えばフェノール、レゾルシノール、クレゾール、トリメチルフェノール、ｔｅｒｔ−ブチルフェノール；第１級、第２級、及び第３級アルコール、グリコールエーテル、例えばアセト酢酸エステル、アセチルアセトン、マロン酸誘導体のような軽質エノール形成化合物；第２級芳香族アミン；イミド、メルカプタン、トリアゾール；である。
【００１４】
また、本発明による接着剤配合物における反応速度の更なる上昇は、触媒を金属化合物の形態で加えることで達成することができる。これに関し、触媒としては、金属ナトリウム、カリウム、セシウム、ストロンチウム、銀、カドミウム、バリウム、セリウム、ウラン、チタン、クロム、スズ、アンチモン、マンガン、鉄、コバルト、ニッケル、銅、亜鉛、鉛、カルシウム、及び／又はジルコニウムの金属化合物が好適である。金属化合物の場合、亜鉛の化合物が好ましい。したがって、好適な化合物は、酢酸亜鉛、硫酸亜鉛、炭酸亜鉛、酸化亜鉛、アセチルアセトン酸亜鉛、及び／又は塩化亜鉛である。酢酸亜鉛が非常に特に好ましい。触媒は、分散液中に溶解した形態で存在し、濃度は配合物１０００ｇあたり０．０００１〜０．１モルである。
【００１５】
本発明にしたがって用いられるレゾルシノール−ホルムアルデヒド−ラテックス系（ＲＦＬ）は、最先端の技術からそれ自体公知である。
【００１６】
本発明は、更に、強化ポリマー生成物を製造するための強化層の処理方法に関する（請求項１３）。本発明方法の場合においては、上記に記載の接着剤配合物を用いる。これに関し、本方法の場合においては、接着剤配合物は、また、個々の成分を混合することによって、所期の適用の直前に調製することもできる。これに関し、どのような形態の個々の成分が存在するかは重要ではなく、即ち、２種以上の成分を前もって混合することもできる。
【００１７】
しかしながら、接着剤配合物を１工程系の形態で施す、即ち、全ての成分が処理前に既に水性分散液及び／又は溶液の形態で存在しなければならないことは、本発明において重要である。水性分散液を適用のどの程度十分な時間の前に単一の配合物として調製するか、或いは個々の成分を適用の少し前に混合するか否かは、成功を達成する上で重要ではない。
【００１８】
更に、本出願人は、本発明による接着剤配合物が、特に未処理のポリエステル繊維の処理に好適であることを示すことができた。これにより優れた反応速度が達成され、これは、類似の系から従来知られているものを遙かに凌ぎ、同時に良好な湿潤速度が達成された。
【００１９】
以下において、本発明を一態様に関してより詳細に説明する。
【実施例】
【００２０】
表１に示す組成を有する本発明による浸漬液を調製した。
【００２１】
【表１】
2009513807.tif 000002
【００２２】
最先端技術の２工程浸漬液、及び表１に示す組成を有する本発明による浸漬液を用いて、非活性化ＰＥＴコードを１回処理した。２工程浸漬の場合には、最先端技術の浸漬液を用いた。第１浸漬においては、ブロック化イソシアネートとして、スイスの会社であるＥＭＳ−Ｐｒｉｍｉｄ  ＡＧのＧｒｉｌｂｏｎｄ  ＩＬ−６  ５０％Ｆ、及びエポキシドとしてＧｒｉｌｂｏｎｄ  Ｇ１７０１を用いた。第２工程のための分散液は、レゾルシノール−ホルムアルデヒド樹脂及びブタジエン−スチレン−ビニルピリジンラテックスからの縮合生成物である。
【００２３】
表２において、両方の浸漬液に関する結果を比較する。
【００２４】
【表２】
2009513807.tif 000003
【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
（ａ）全配合物１０００ｇに対して０．００１〜５モルの、５０〜２９０の分子量を有する溶解形態のエポキシド；
（ｂ）固体として０．１〜２０％の完全か又は部分的にブロック化されているイソシアネート；及び
（ｃ）固体として０．１〜４０％のレゾルシノール−ホルムアルデヒド−ラテックス（ＲＦＬ）；
を含む、強化ポリマー生成物の製造用の、強化層の処理のための、１〜５０％の固体含量を有する水性分散液の形態の接着剤配合物。
【請求項２】
固体含量が５〜３０％である、請求項１に記載の接着剤配合物。
【請求項３】
全配合物１０００ｇに対して０．００２〜０．２０モルの、溶解形態のエポキシドを含む、請求項１又は２に記載の接着剤配合物。
【請求項４】
エポキシドが、ポリグリシジルエーテル、エポキシ−ノボラック樹脂、多官能性アルキレンエポキシド、ジグリシドエーテル、及びビスフェノール−Ａをベースとする樹脂の群から選択される、請求項１〜３のいずれかに記載の接着剤配合物。
【請求項５】
配合物が、触媒として、全配合物１０００ｇに対して０．０００１〜０．１モルの、溶解形態の金属化合物を含み、触媒が、金属亜鉛、ストロンチウム、カドミウム、ナトリウム、セシウム、カリウム、銀、バリウム、チタン、クロム、スズ、アンチモン、マンガン、鉄、コバルト、ニッケル、セリウム、ウラン、銅、カルシウム、亜鉛、鉛、及びジルコニウムから選択される、請求項１〜４のいずれかに記載の接着剤配合物。
【請求項６】
触媒が、酢酸亜鉛、アセチルアセトン酸亜鉛、酸化亜鉛、塩化亜鉛、炭酸亜鉛、及び／又は硫酸亜鉛から選択される亜鉛化合物である、請求項５に記載の接着剤配合物。
【請求項７】
イソシアネートがラクタムによってブロック化されている、請求項１〜６のいずれかに記載の接着剤配合物。
【請求項８】
イソシアネートが、４，４−ジイソシアネート−ジフェニルメタン（ＭＤＩ）、及び／又はトルエンジイソシアネート（ＴＤＩ）、及び／又はナフチルジイソシアネート（ＮＤＩ）から選択される、請求項１〜７のいずれかに記載の接着剤配合物。
【請求項９】
更に添加剤及び／又は分散剤を含む、請求項１〜８のいずれかに記載の接着剤配合物。
【請求項１０】
固体として０．１〜１０％のブロック化又は部分的にブロック化されているイソシアネート、並びに固体として１０〜２５％のＲＦＬを含む、請求項１〜９のいずれかに記載の接着剤配合物。
【請求項１１】
イソシアネート固体の粒径が＜５μｍである、請求項１〜１０のいずれかに記載の接着剤配合物。
【請求項１２】
請求項１〜１１のいずれかに記載の接着剤配合物を用いて処理を行うことを特徴とする、強化ポリマー生成物を製造するための、強化層、特にタイヤコードを処理する方法。
【請求項１３】
接着剤配合物を、個々の成分を混合することによって、処理の直前に調製する、請求項１２に記載の方法。
【請求項１４】
接着剤配合物を、成分（ａ）及び（ｂ）を有する混合物として既に存在している配合物中に成分（ｃ）（ＲＦＬ）を混合することによって、適用の直前に調製する、請求項１２に記載の方法。
【請求項１５】
非活性化タイヤコードを処理する、請求項１２〜１４のいずれかに記載の方法。
【国際調査報告】
2009513807.tif 000004
2009513807.tif 000005
2009513807.tif 000006
2009513807.tif 000007